(57)【要約】【課題】本発明は、高比表面積及び高電位を有し電池の正極活物質として用いてハイレート特性、ハイレートパルス特性等を向上させることができる電解二酸化マンガンからなる電池用正極活物質及び電解二酸化マンガンの製造方法並びにその正極活物質を用いた電池を提供する。【解決手段】電解二酸化マンガンからなる電池用正極活物質において、前記電解二酸化マンガンを加熱した際の、２００〜４００℃での重量減少が２．７重量％以上である電池用正極活物質とする。【選択図】        なし【特許請求の範囲】
【請求項１】
電解二酸化マンガンからなる電池用正極活物質において、
前記電解二酸化マンガンは、当該電解二酸化マンガンを加熱した際の２００〜４００℃での重量減少が２．７重量％以上であることを特徴とする電池用正極活物質。
【請求項２】
前記電解二酸化マンガンの比表面積が７５ｍ２／ｇ以下であることを特徴とする請求項１記載の電池用正極活物質。
【請求項３】
前記電解二酸化マンガンの電位が２７０〜３２０ｍＶであることを特徴とする請求項１又は２に記載の電池用正極活物質。
【請求項４】
前記電解二酸化マンガンは、硫酸マンガン及び硫酸溶液を電解液として、８５〜９５℃の電解温度、２０〜５０Ａ／ｍ２の電解電流密度、５０〜１００ｇ／Ｌの硫酸濃度で電解して得たものであることを特徴とする請求項１〜３のいずれかに記載の電池用正極活物質。
【請求項５】
硫酸マンガンおよび硫酸溶液を電解液として電解を行い、電解二酸化マンガンを製造する方法において、
８５〜９５℃の電解温度、２０〜５０Ａ／ｍ２の電解電流密度、５０〜１００ｇ／Ｌの硫酸濃度で電解することを特徴とする電解二酸化マンガンの製造方法。
【請求項６】
得られた電解二酸化マンガンは、当該電解二酸化マンガンを加熱した際の２００〜４００℃での重量減少が２．７重量％以上であることを特徴とする請求項５に記載の電解二酸化マンガンの製造方法。
【請求項７】
得られた電解二酸化マンガンの比表面積が７５ｍ２／ｇ以下であることを特徴とする請求項５又は６に記載の電解二酸化マンガンの製造方法。
【請求項８】
得られた電解二酸化マンガンの電位が２７０〜３２０ｍＶであることを特徴とする請求項５〜７のいずれかに記載の電解二酸化マンガンの製造方法。
【請求項９】
請求項１〜４のいずれかの電池用正極活物質を用いたことを特徴とする電池。
【発明の詳細な説明】
【０００１】
【発明の属する技術分野】
本発明は、電解二酸化マンガンからなる電池用正極活物質及び電解二酸化マンガンの製造方法並びにその正極活物質を用いた電池に関する。
【０００２】
【従来の技術】
従来から電池用正極活物質の代表的な物質として二酸化マンガンが知られ、マンガン電池、アルカリマンガン電池などに使用されている。
【０００３】
このような電池用正極活物質として用いる二酸化マンガンを得る方法としては、硫酸マンガン及び硫酸溶液を電解液として電解する方法が知られている。しかしながら、このような電解二酸化マンガンは、電池の正極活物質に用いた場合、充分な特性を有する電池が得られないため様々な改良がなされている。
【０００４】
例えば、硫酸マンガン及び硫酸溶液にリン酸水溶液を添加した電解液を電解して、従来の電解二酸化マンガンと比較して高比表面積を有する電解二酸化マンガンを得る方法が開発されている（特許文献１参照）。
【０００５】
また、二酸化マンガンを硫酸溶液で洗浄して二酸化マンガンの電位を上げる試みがなされている。
【０００６】
【特許文献１】
特開平２−５７６９３号公報
【０００７】
【発明が解決しようとする課題】
電池の正極活物質として用いる二酸化マンガンは、反応面積が大きく、かつ電位が高い方がよいとされており、電池の高性能化に伴い従来のものよりさらに高い比表面積、電位を有することが必要とされている。また、マンガン電池、アルカリマンガン電池等にはハイレート特性、ハイレートパルス特性の改善が求められている。
【０００８】
しかしながら、上述した従来の電解二酸化マンガンでは充分に満足できないという問題があった。
【０００９】
本発明は、このような事情に鑑み、高比表面積及び高電位を有し電池の正極活物質として用いてハイレート特性、ハイレートパルス特性等を向上させることができる電解二酸化マンガンからなる電池用正極活物質及び電解二酸化マンガンの製造方法並びにその正極活物質を用いた電池を提供せんとするものである。
【００１０】
【課題を解決するための手段】
本発明の第１の態様は、電解二酸化マンガンからなる電池用正極活物質において、前記電解二酸化マンガンは、当該電解二酸化マンガンを加熱した際の２００〜４００℃での重量減少が２．７重量％以上、好ましくは３重量％以上であることを特徴とする電池用正極活物質にある。
ここで、電解二酸化マンガンを加熱した際の２００〜４００℃での重量減少量は、二酸化マンガン内部に含まれる結合水量に比例するため、上記第１の態様は、二酸化マンガンの内部に結合水を含有する電解二酸化マンガンからなる電池用正極活物質であって、前記電解二酸化マンガンを加熱した際、２００〜４００℃での重量減少が２．７重量％以上、好ましくは３重量％以上となる量の結合水を含有する電解二酸化マンガンからなる電池用正極活物質と言うことができる。
【００１１】
本発明者は、電解二酸化マンガンを加熱した際に重量が減少する量、その中でも特に、２００〜４００℃で減少する減少重量が、電池特性と密接に関連することを今回新たに見出した。電解二酸化マンガンを加熱した際に重量が減少する主要な部分は、二酸化マンガン中に含まれる水分（結合水）の蒸発分であるから、第１の態様の電池用正極活物質は、電池特性と密接に関連する水分、即ち２００〜４００℃の加熱範囲で蒸発する水分を多量に含有しているために、高性能の電池用正極活物質を提供することができると言える。
【００１２】
本発明の第２の態様は、第１の態様において、前記電解二酸化マンガンの比表面積が７５ｍ２／ｇ以下であることを特徴とする電池用正極活物質にある。
【００１３】
かかる第２の態様では、第１の態様において電解二酸化マンガンの比表面積が７５ｍ２／ｇ以下であるから、実用上好ましいローレート特性、ハイレート特性及びパルス特性を示し、電池に用いた場合、電池の高性能化をバランス良く図ることができる。
【００１４】
本発明の第３の態様は、第１又は２の態様において、前記電解二酸化マンガンの電位が２７０〜３２０ｍＶであることを特徴とする電池用正極活物質にある。
【００１５】
かかる第３の態様では、電池用正極活物質となる電解二酸化マンガンの電位が２７０ｍＶ以上３２０ｍＶ以下と高いので、電池に用いると電池の高性能化を図ることができる。
【００１６】
本発明の第４の態様は、第１〜３の何れかの態様において、前記電解二酸化マンガンは硫酸マンガン及び硫酸溶液を電解液として、８５〜９５℃の電解温度、２０〜５０Ａ／ｍ２の電解電流密度、５０〜１００ｇ／Ｌの硫酸濃度で電解して得たものであることを特徴とする電池用正極活物質にある。
【００１７】
かかる第４の態様では、前記の電解温度、電解電流密度及び硫酸濃度の全てを満足する条件下で電解を行うことにより、高性能の電池用正極活物質を提供することができる。
【００１８】
本発明の第５の態様は、硫酸マンガン及び硫酸溶液を電解液として電解を行い電解二酸化マンガンを製造する方法において、８５〜９５℃の電解温度、２０〜５０Ａ／ｍ２の電解電流温度、５０〜１００ｇ／Ｌの硫酸濃度で電解することを特徴とする電解二酸化マンガンの製造方法にある。
【００１９】
かかる第５の態様では、前記の電解温度、電解電流密度及び硫酸濃度の全てを満足する条件下で電解を行い電解二酸化マンガンを得ることにより、高性能の電池用正極活物質を提供することができる。
【００２０】
本発明の第６の態様は、第５の態様において、得られた電解二酸化マンガンが、当該電解二酸化マンガンを加熱した際に、２００〜４００℃での重量減が２．７重量％以上、好ましくは３重量％以上あることを特徴とする電解二酸化マンガンの製造方法にある。
【００２１】
かかる第６の態様では、前記電解二酸化マンガンを加熱した際の、２００〜４００℃での重量減少が、２．７重量％以上、好ましくは３重量％以上であるので、高性能の電池用正極活物質となる。
【００２２】
本発明の第７の態様は、第５または６の態様において、前記電解二酸化マンガンの比表面積が７５ｍ２／ｇ以下であることを特徴とする電解二酸化マンガンの製造方法にある。
【００２３】
かかる第７の態様では、第５または６の態様において、電解二酸化マンガンの比表面積が７５ｍ２／ｇ以下であるから、実用上好ましいローレート特性、ハイレート特性及びパルス特性を示し、電池に用いた場合、電池の高性能化をバランス良く図ることができる。
【００２４】
本発明の第８の態様は、第５〜７の何れかの態様において、前記電解二酸化マンガンの電位が２７０〜３２０ｍＶであることを特徴とする電解二酸化マンガンの製造方法にある。
【００２５】
かかる第８の態様では、電解二酸化マンガンの電位が２７０ｍＶ以上３２０ｍＶ以下と高いので、電池に用いると電池の高性能化を図ることができる。
【００２６】
本発明の第９の態様は、第１〜４の何れかの態様の電池用正極活物質を用いたことを特徴とする電池にある。
【００２７】
かかる第９の態様では、前記電解二酸化マンガンを加熱した際の、２００〜４００℃での重量減少が２．７重量％以上、好ましくは３重量％以上である電池用正極活物質を用いるので、優れたハイレート特性やハイレートパルス特性等を有する電池を提供することができる。
【００２８】
なお、特許請求の範囲における数値範囲の上限値及び下限値は、本発明が特定する数値範囲から外れる場合であっても、当該数値範囲内と同様の作用効果を備えている限り本発明に含める意を包含する。
【００２９】
【発明の実施の形態】
以下、本発明の構成をさらに詳細に説明する。
【００３０】
本発明の電池用正極活物質は、電解法により製造された電解二酸化マンガンであって、電解により製造された時点で水分を含有するものである。すなわち、かかる電池用正極活物質製造後に事後的に水分を添加したものとは異なり、二酸化マンガンの内部に水分が結合水として含有するものである。この結合水は加熱することにより蒸発するが、特に２００〜４００℃において蒸発する水分が電池特性と関連のあることを見出し、本発明に到った。
結合水が多いということは、電解二酸化マンガンの内部欠陥が多いということになり、水素イオンの拡散を容易にし、電池特性の向上に寄与しているものと推測されるが、特に２００〜４００℃において蒸発する水分が水素イオンの拡散に効果があるものと推測される。
【００３１】
本発明の電解二酸化マンガンは、当該電解二酸化マンガンを加熱した際、即ち試料としての電解二酸化マンガンを加熱して温度を上げていった時の重量変化を測定する試験に供した際、２００〜４００℃での重量減少が２．７重量％以上、特に３重量％以上であることが好ましい。
２００〜４００℃範囲での重量減少が２．７重量％以上、特に３重量％以上であれば、電解二酸化マンガンの電池特性を顕著に向上させることができる。
なお、電解二酸化マンガンを加熱した際の２００〜４００℃での重量減少量は、二酸化マンガン内部に含まれる結合水の量に比例するため、上記のことは、内部に結合水を含有する電解二酸化マンガンにおいて、電解二酸化マンガンを加熱した際、２００〜４００℃の範囲での電解二酸化マンガンの重量減少量が２．７重量％以上、特に３重量％以上となる量の結合水を電解二酸化マンガンが含有するのが好ましいと言い換えることができる。
【００３２】
本発明の電解二酸化マンガンの比表面積は、７５ｍ２／ｇ以下、好ましくは３５〜６５ｍ２／ｇ、特に好ましくは４０〜６５ｍ２／ｇであることが好ましい。
２００〜４００℃での重量減少が上記範囲である場合に、電解二酸化マンガンの比表面積が７５ｍ２／ｇ以下であれば、実用上好ましいローレート特性、ハイレート特性及びパルス特性を示し、電池に用いた場合、電池の高性能化をバランス良く図ることができる。
中でも３５〜６５ｍ２／ｇ、即ち３５ｍ２／ｇ以上６５ｍ２／ｇ以下であれば、特に負荷の大きなハイレートパルス特性（下記試験４で言えばパルス特性２に対応）において優れた特性を示し、６５ｍ２／ｇ以下であれば充填性が良好で、ローレート特性も良好であるから、電池の高性能化をより一層図ることができる。その中でも特に比表面積が４０ｍ２／ｇ以上であれば、電池用正極活物質として用いた場合、ハイレート特性を更に顕著に向上させることができる。
【００３３】
また、本発明の電解二酸化マンガンの電位は、２７０〜３２０ｍＶ、特に３１０〜３２０ｍＶであるのが好ましい。
即ち、２００〜４００℃での重量減少が上記範囲である場合に、電位が２７０ｍＶ以上３２０ｍＶ以下であれば、充分に電位が高く、電池に用いると電池の高性能化を図ることができる。
【００３４】
その際、電解温度、電解電流密度、硫酸濃度を好ましい条件で行うことにより、所望の水分重量減少および比表面積の電解二酸化マンガンを得ることができる。
【００３５】
例えば、電解温度は、８５〜９５℃、特に９０〜９５℃であることが好ましい。電解温度が８５℃以上であれば、比表面積が高くなり過ぎることなく、電池用正極活物質として用いた場合、ローレート特性を良好とすることができる。又、９５℃以下であれば比表面積が低くなり過ぎることがなく、ハイレート特性を顕著に向上させることができる。
また、電解電流密度は、２０〜５０Ａ／ｍ２、特に２０〜３５Ａ／ｍ２であるのが好ましい。電解電流密度が２０Ａ／ｍ２以上であれば、比表面積が低くなり過ぎることがなく、電池用正極活物質として用いた時、ハイレート特性を顕著に向上させることができる。又、５０Ａ／ｍ２以下であれば電解二酸化マンガンの水分重量減少が低下することなく、電位の低下を抑え、電池特性を好適に維持することができる。
さらに、電解液の硫酸濃度は５０〜１００ｇ／Ｌ、特に７５〜１００ｇ／Ｌであることが好ましい。硫酸濃度が５０〜１００ｇ／Ｌの範囲内であれば電池特性を好適に維持することができる。
【００３６】
他の電解の条件については、従来から知られている硫酸マンガン及び硫酸溶液からなる電解液を電解して電解二酸化マンガンを得る方法を適用すればよい。例えば、電解液中のマンガン濃度は２０〜５０ｇ／Ｌが一般的である。また、電極として陽極にはチタン等、陰極にはカーボン等を用いることができる。
【００３７】
このようにして得た本発明の電解二酸化マンガンが、当該電解二酸化マンガンを加熱した際の２００〜４００℃での重量減少が、２．７重量％以上、特に好ましくは３重量％以上であって、電位が２７０〜３２０ｍＶと高く、さらに比表面積が３５〜６５ｍ２／ｇと高ければ、高性能な電池用正極活物質となる。
【００３８】
上述の電解二酸化マンガンからなる正極活物質は、マンガン電池、アルカリマンガン電池等の正極活物質として好適に用いることができる。
【００３９】
電池の負極活物質は従来から知られているものでよく、特に限定されないがマンガン電池、アルカリマンガン電池の場合は亜鉛等を用いるのが好ましい。
【００４０】
電池を構成する電解液も従来から知られているものでよく、特に限定されないが、マンガン電池では塩化亜鉛又は塩化アンモニウム、アルカリマンガン電池では水酸化カリウム等を用いるのが好ましい。
【００４１】
本発明では、電解二酸化マンガンを加熱した際の、２００〜４００℃での重量減少が２．７重量％以上、特に好ましくは３重量％以上である場合に、電位を２７０〜３２０ｍＶ、特に好ましくは３１０〜３２ｍＶと高くすることができる。また、比表面積を７５ｍ２／ｇ以下、好ましくは３５〜６５ｍ２／ｇ、特に好ましくは４０〜６５ｍ２／ｇとすると、電池の正極活物質として用いた場合に電池のハイレート特性及びハイレートパルス特性を改善することができる。
【００４２】
したがって、電解二酸化マンガンを加熱した際の、２００〜４００℃での重量減少が２．７重量％以上、特に好ましくは３重量％以上とし、且つ比表面積を７５ｍ２／ｇ以下、特に３５〜６５ｍ２／ｇ、中でも特に４０〜６５ｍ２／ｇとするのが好ましい。
このような電解二酸化マンガンを得るための製造条件は、上述した範囲から適宜選択すればよいが、特に、８５〜９５℃の電解温度、２０〜５０Ａ／ｍ２の電解電流密度、及び５０〜１００ｇ／Ｌの硫酸濃度を全て満足すると、電解二酸化マンガンを加熱した際の２００〜４００℃での重量減少が２．７重量％以上、特に好ましくは３重量％以上である電解二酸化マンガンをより確実に製造することができる。
【００４３】
よって、本発明に係る製造方法は、８５〜９５℃の電解温度、２０〜５０Ａ／ｍ２の電解電流密度、５０〜１００ｇ／Ｌの硫酸濃度の条件で電解するのが好ましい。
【００４４】
電解二酸化マンガンを加熱した際の２００〜４００℃での重量減少が２．７重量％以上、特に好ましくは３重量％以上であり、且つ比表面積が３５〜６５ｍ２／ｇである正極活物質をアルカリマンガン電池に用いると、特に、電池のハイレートパルス特性を１０〜２０％程度向上させることができる。このようなハイレートパルス特性に優れたアルカリマンガン電池は、例えばデジタルカメラ等に好適に使用することができる。
【００４５】
（実施例１）
加温装置を設けた５Ｌビーカーを電解槽とし、陽極としてチタン板を、陰極として黒鉛板をそれぞれ交互に懸吊し、電解槽の底部に硫酸マンガンからなる電解補強液の導入管を設けたものを使用した。この電解補給液を前記電解槽に注入しながら、電解するに際して電解液の組成がマンガン４０ｇ／Ｌ、硫酸濃度７５ｇ／Ｌとなるように調整し、電解浴の温度を９０℃に保ち電流密度３５Ａ／ｍ２で２０日間電解した。
【００４６】
電解終了後、電解二酸化マンガンが電着した陽極板を取り出し、２００ｇ／Ｌ、６０℃のお湯で２時間洗浄してスラリーを得た。得られたスラリーは、ＮａＯＨを用いてｐＨ６となるように中和し、乾燥させて実施例１の電解二酸化マンガンを得た。
【００４７】
（実施例２）
電解浴の温度を８５℃と低くした以外は実施例１と同様に行って、実施例２の電解二酸化マンガンを得た。
【００４８】
（実施例３）
電解浴の温度を９５℃と高くした以外は実施例１と同様に行って、実施例３の電解二酸化マンガンを得た。
【００４９】
（実施例４）
電流密度を２０Ａ／ｍ２と低くした以外は実施例１と同様に行って、実施例４の電解二酸化マンガンを得た。
【００５０】
（実施例５）
電流密度を５０Ａ／ｍ２と高くした以外は実施例１と同様に行って、実施例５の電解二酸化マンガンを得た。
【００５１】
（実施例６）
電解液の硫酸濃度を５０ｇ／Ｌと低くした以外は実施例１と同様に行って、実施例６の電解二酸化マンガンを得た。
【００５２】
（実施例７）
電解液の硫酸濃度を１００ｇ／Ｌと高くした以外は実施例１と同様に行って、実施例７の電解二酸化マンガンを得た。
【００５３】
（実施例８）
電解浴の温度を８０℃と低くした以外は実施例１と同様に行って、実施例８の電解二酸化マンガンを得た。
【００５４】
（実施例９）
電解浴の温度を９８℃と高くした以外は実施例１と同様に行って、実施例９の電解二酸化マンガンを得た。
【００５５】
（実施例１０）
電流密度を１５Ａ／ｍ２と低くした以外は実施例１と同様に行って、実施例１０の電解二酸化マンガンを得た。
【００５６】
（実施例１１）
電流密度を２０Ａ／ｍ２と低くし、電解液の硫酸濃度を５０ｇ／Ｌと低くした以外は実施例１と同様に行って、実施例１１の電解二酸化マンガンを得た。
【００５７】
（実施例１２）
電流密度を１５Ａ／ｍ２と低くし、電解液の硫酸濃度を５０ｇ／Ｌと低くした以外は実施例１と同様に行って、実施例１２の電解二酸化マンガンを得た。
【００５８】
（実施例１３）
電流密度を１５Ａ／ｍ２と低くし、電解液の硫酸濃度を６５ｇ／Ｌと低くした以外は実施例１と同様に行って、実施例１３の電解二酸化マンガンを得た。
【００５９】
（比較例１）
電流密度を５５Ａ／ｍ２と高くした以外は実施例１と同様に行って、比較例１の電解二酸化マンガンを得た。
【００６０】
（比較例２）
電解液の硫酸濃度を４５ｇ／Ｌと低くした以外は実施例１と同様に行って、比較例２の電解二酸化マンガンを得た。
【００６１】
（比較例３）
電解液の硫酸濃度を１０５ｇ／Ｌと高くした以外は実施例１と同様に行って、比較例３の電解二酸化マンガンを得た。
【００６２】
［試験１］
実施例１〜１３及び比較例１〜３で得られた電解二酸化マンガンを加熱した際の、２００〜４００℃での重量減少、電解二酸化マンガンの電位及び比表面積を測定した。測定結果を表１に示す。
なお、電解二酸化マンガンを加熱した際の２００〜４００℃での重量減少（言い換えれば、この温度範囲で蒸発する電解二酸化マンガンの水分量）の測定は、示差熱熱量同時測定装置（Ｔｈｅｒｍｏ  Ｇｒａｖｉｍｅｔｒｙ  ／Ｄｉｆｆｅｒｅｎｔｉａｌ  Ｔｈｅｒｍａｌ  Ａｎａｌｙｓｅｒ：ＴＧ−ＤＴＡ，「Ｍａｃ−Ｓｃｉｅｎｃｅ社製ＴＧ−ＤＴＡ２０００Ｓ」）を用いて、試料量：４０ｍｇ、試料容器：アルミナ製、昇温速度：５℃／分（常温〜５６０℃付近まで）、サンプリングタイム：１秒、雰囲気ガス：空気（１００ｍＬ／分）、標準物質：アルミナ粉、装置雰囲気温度：１５〜３０℃の条件下で行った。
電位の測定は、ニッケルからなる缶に圧着した電解二酸化マンガンを一昼夜水酸化カリウム水溶液中に浸漬した後、水銀／酸化水銀電極との電位差を測定した。
比表面積の測定は、窒素通気中で２５０℃で２０分間、電解二酸化マンガンを加熱し、細孔内の水分を除去後、ＢＥＴ１点法で行った。
【００６３】
【表１】
2004186127.tif 000002
【００６４】
表１に示すように、実施例１〜１０の電解二酸化マンガンは、電解二酸化マンガンを加熱した際の２００〜４００℃での重量減少が３．０重量％以上であり、２７０〜３２０ｍＶと高電位であった。
また、実施例１１〜１３の電解二酸化マンガンを含めると、電解二酸化マンガンを加熱した際の２００〜４００℃での重量減少が２．７重量％以上であり、２７０〜３２０ｍＶと高電位であった。
実施例１〜７及び実施例１１〜１３の電解二酸化マンガンは、さらに、比表面積が４０〜６５ｍ２／ｇであった。
【００６５】
また、実施例１〜７及び実施例１１の結果から、電解温度８５〜９５℃、電流密度２０〜５０Ａ／ｍ２、硫酸濃度５０〜１００ｇ／Ｌの電解条件で製造すれば、電解二酸化マンガンを加熱した際の、２００〜４００℃での重量減少が２．７重量％以上、電位が２７０〜３２０ｍＶ、比表面積が４０〜６５ｍ２／ｇの電解二酸化マンガンを得られることがわかった。
【００６６】
（実施例１Ａ〜１３Ａ）
実施例１〜１３の電解二酸化マンガンを正極活物質としてＬＲ６（単３）型のアルカリマンガン電池を作製した。ここで、電池の電解液としては濃度４０％の水酸化カリウム水溶液に酸化亜鉛を飽和させたものに、ゲル化剤としてカルボメトキシセルロースとポリアクリル酸ソーダを１．０％程度加えたものを用いた。また、負極活物質として亜鉛粉末３．０ｇを用い、この負極活物質と上述した電解液１．５ｇとを混合してゲル状化したものをそのまま負極材とした。このように作製したアルカリマンガン電池の縦断面図を図１に示す。
【００６７】
図１に示すように、本発明にかかるアルカリマンガン電池は、正極缶１の内側に配置された電解二酸化マンガンからなる正極活物質２と、正極活物質２の内側にセパレーター３を介して配置されたゲル状亜鉛粉末からなる負極材４とを具備する。負極材４内には負極集電体５が挿入され、この負極集電体５が正極缶１の下部を塞ぐ封口体６を貫通して当該封口体６の下方に設けられた負極底板７と接合されている。一方、正極缶１の上側には正極端子となるキャップ８が設けられている。キャップ８及び負極底板７を上下から挟む絶縁リング９、１０が設けられ、これら絶縁リング９、１０を介してキャップ８及び負極底板７を固定すると共に、正極缶１の外周を覆うように熱収縮性樹脂チューブ１１及びこれを覆う外装缶１２が設けられている。
【００６８】
（比較例１Ａ〜３Ａ）
比較例１〜３の電解二酸化マンガンを正極活物質として、実施例１Ａ〜１３Ａと同様にアルカリマンガン電池を作製した。
【００６９】
［試験２］
実施例１Ａ〜１３Ａ及び比較例１Ａ〜３Ａのアルカリマンガン電池について、２０℃、放電電流１００ｍＡ（ローレート）で放電を行い、カット電圧（終止電圧）０．９Ｖまでの放電時間（単位：ｈｏｕｒ）を測定した。
実施例９Ａの値（単位：ｈｏｕｒ）を１００％としてローレート特性を評価した。
【００７０】
［試験３］
実施例１Ａ〜１３Ａ及び比較例１Ａ〜３Ａのアルカリマンガン電池について、２０℃、放電電流１０００ｍＡ（ハイレート）で放電を行い、カット電圧（終止電圧）０．９Ｖまでの放電時間（単位：ｍｉｎ）を測定した。
実施例９Ａの値（単位：ｍｉｎ）を１００％としてハイレート特性を評価した。
【００７１】
［試験４］
実施例１Ａ〜１３Ａ及び比較例１Ａ〜３Ａのアルカリマンガン電池について、２０℃、放電電流１０００ｍＡ（ハイレート）で１０秒ＯＮ、５０秒ＯＦＦのパルス繰り返し放電を行い、カット電圧（終止電圧）０．９Ｖまでのパルス回数を測定した（パルス特性１）。
また、実施例１Ａ〜１３Ａ及び比較例１Ａ〜３Ａのアルカリマンガン電池について、２０℃、放電電流１５００ｍＡ（ハイレート）で１０秒ＯＮ、５０秒ＯＦＦのパルス繰り返し放電を行い、カット電圧（終止電圧）０．９Ｖまでのパルス回数を測定した（パルス特性２）。
実施例９Ａの値を１００％としてハイレートパルス特性を評価した。
【００７２】
試験２〜４の測定結果を表２に示す。なお、表１に記載の電解二酸化マンガンを加熱した際の、２００〜４００℃での重量減少量、及び比表面積についても併せて記載した。
【００７３】
【表２】
2004186127.tif 000003
【００７４】
（考察）
表２に示すように、電解二酸化マンガンを加熱した際の、２００〜４００℃での重量減少が３重量％以上である電解二酸化マンガンを正極活物質とした実施例１Ａ〜１０Ａでは、比較例１Ａ〜３Ａと比較して、概ね良好なハイレート特性及びハイレートパルス特性を示した。
また、上記２００〜４００℃での重量減少が２．７重量％以上である電解二酸化マンガンを正極活物質とした実施例１１Ａ〜１３Ａも、比較例１Ａ〜３Ａと比較して、概ね良好なハイレート特性及びハイレートパルス特性を示した。
特に、電解二酸化マンガンの比表面積が３５〜６５ｍ２／ｇである実施例１Ａ〜７Ａ及び１０Ａは、特に負荷の高いハイレートパルス特性（パルス特性２）が良好であった。
中でも特に、電解二酸化マンガンを加熱した際の２００〜４００℃での重量減少が３重量％以上であり、電解二酸化マンガンの比表面積が４０〜６５ｍ２／ｇである実施例１Ａ〜７Ａは、優れたハイレート特性及びハイレートパルス特性を示し、上記範囲外である実施例８Ａ〜１３Ａと比較しても良好であった。
【００７５】
表１及び表２に示すように、電解温度８５〜９５℃で電解した実施例１Ａ〜３Ａは、９８℃で電解した実施例９Ａと比較して、アルカリマンガン電池のハイレート特性は５〜１０％、ハイレートパルス特性は１０〜２０％向上した。なお、８０℃で電解した実施例８Ａでは、実施例１Ａ〜３Ａ及び実施例９Ａと比較してローレート特性が著しく低下した。
【００７６】
また、電流密度２０〜５０Ａ／ｍ２で電解した実施例１Ａ、４Ａ及び５Ａは、１５Ａ／ｍ２で電解した実施例１０Ａと比較してハイレートパルス特性が１０〜１８％向上した。なお、５５Ａ／ｍ２で電解した比較例１Ａは、実施例１Ａ、４Ａ、５Ａ及び１０Ａと比較して、すべての電池特性で同等以下であった。
【００７７】
さらに、硫酸濃度５０〜１００ｇ／Ｌで電解した実施例１Ａ、６Ａ及び７Ａは、４５ｇ／Ｌで電解した比較例２Ａと比較してハイレートパルス特性が１５％向上した。なお、１０５ｇ／Ｌで電解した比較例３Ａは、実施例１Ａ、６Ａ及び７Ａ、比較例２Ａと比較して、すべての電池特性が劣っていた。
【００７８】
したがって、実施例１Ａ〜７Ａのように、電解温度８５〜９５℃、電流密度２０〜５０Ａ／ｍ２、硫酸濃度５０〜１００ｇ／Ｌの電解条件で製造して得た電解二酸化マンガン、即ち電解二酸化マンガンを加熱した際の、２００〜４００℃での重量減少が２．７重量％以上、好ましくは３．０重量％以上で、電位が２７０〜３２０ｍＶで、比表面積が３５〜〜６５ｍ２／ｇ、好ましくは４０〜６５ｍ２／ｇである電解二酸化マンガンを正極活物質とすると、ハイレート特性及びハイレートパルス特性に特に優れたアルカリマンガン電池となることが分かった。
【００７９】
【発明の効果】
以上説明したように、本発明によると、電解二酸化マンガンを加熱した際の、２００〜４００℃での重量減少が２．７重量％以上、好ましくは３重量％以上であるため、高電位の電池用正極活物質とすることができ、さらに、比表面積を３５〜〜６５ｍ２／ｇ、好ましくは４０〜６５ｍ２／ｇと高くすると高性能な電池用正極活物質を提供することができる。また、電解温度８５〜９５℃、電流密度２０〜５０Ａ／ｍ２、硫酸濃度５０〜１００ｇ／Ｌの電解条件で電解を行うことにより、電解二酸化マンガンを加熱した際の２００〜４００℃での重量減少が２．７重量％以上、好ましくは３重量％以上、電位２７０〜３２０ｍＶ、比表面積３５〜〜６５ｍ２／ｇ、好ましくは４０〜６５ｍ２／ｇの電解二酸化マンガンを得ることができる。さらに、この電解二酸化マンガンを電池の正極活物質として用いるとハイレート特性及びハイレートパルス特性等に優れた電池を得ることができるという効果を奏する。
【図面の簡単な説明】
【図１】本発明の一例に係るアルカリマンガン電池の断面図である。
【符号の説明】
１  正極缶
２  正極活物質
３  セパレータ
４  負極材
５  負極集電体
６  封口体
７  負極底板
８  キャップ
９、１０  絶縁リング
１１  熱収縮性樹脂チューブ
１２  外装缶
【図１】
2004186127.tif 000004